(57)【要約】【課題】排ガス中の粒子状物質を捕集層によって捕集し、捕集した粒子状物質をより低温で酸化燃焼させることが可能なハニカムフィルタを提供する。【解決手段】多孔質の隔壁１を有するハニカム構造体４と、目封止部５と、を備え、ハニカム構造体４は、流入セル２ａを取り囲む隔壁１の内表面側に捕集層１４を更に有し、捕集層１４は、捕集層１４の少なくとも表層にＣｅＯ２粒子の焼結体によって構成された部位を含み、捕集層１４を構成しているＣｅＯ２粒子の平均粒子径が１．１μｍ以下である。【選択図】図４
2020001032.tif 000002
【特許請求の範囲】
【請求項１】
流入端面から流出端面まで延びる流体の流路となる複数のセルを取り囲むように配設された多孔質の隔壁を有するハニカム構造体と、
前記セルの前記流入端面側又は前記流出端面側のいずれか一方の端部を封止するように配置された目封止部と、を備え、
前記流出端面側の端部に前記目封止部が配設され、前記流入端面側が開口した前記セルを、流入セルとし、
前記流入端面側の端部に前記目封止部が配設され、前記流出端面側が開口した前記セルを、流出セルとし、
前記ハニカム構造体は、前記流入セルを取り囲む前記隔壁の内表面側に、排ガス中の粒子状物質を捕集するための捕集層を更に有し、
前記捕集層は、前記捕集層の少なくとも表層にＣｅＯ２粒子の焼結体によって構成された部位を含み、
前記捕集層を構成している前記ＣｅＯ２粒子の平均粒子径が１．１μｍ以下である、ハニカムフィルタ。
【請求項２】
前記捕集層の平均細孔径が、前記隔壁の平均細孔径よりも小さい、請求項１に記載のハニカムフィルタ。
【請求項３】
前記隔壁は、コージェライトによって構成されたものである、請求項１又は２に記載のハニカムフィルタ。
【請求項４】
前記隔壁の平均細孔径が、６〜２４μｍである、請求項１〜３のいずれか一項に記載のハニカムフィルタ。
【請求項５】
前記隔壁の気孔率が、４５〜６６％である、請求項１〜４のいずれか一項に記載のハニカムフィルタ。
【請求項６】
前記隔壁の厚さが、０．１０〜０．３５ｍｍである、請求項１〜５のいずれか一項に記載のハニカムフィルタ。
【請求項７】
前記捕集層の厚さが、２０〜５０μｍである、請求項１〜６のいずれか一項に記載のハニカムフィルタ。
【発明の詳細な説明】
【技術分野】
【０００１】
本発明は、ハニカムフィルタに関する。更に詳しくは、排ガス中の粒子状物質を捕集層によって捕集し、捕集した粒子状物質をより低温で酸化燃焼させることが可能なハニカムフィルタに関する。
【背景技術】
【０００２】
近年、ガソリンエンジンから排出される排ガス中に含まれる粒子状物質の除去に関する規制は世界的に厳しくなっており、粒子状物質を除去するためのフィルタとして、ハニカム構造を有するハニカムフィルタが用いられている。以下、粒子状物質を、「ＰＭ」ということがある。ＰＭは、「Ｐａｒｔｉｃｕｌａｔｅ  Ｍａｔｔｅｒ」の略である。
【０００３】
例えば、ハニカムフィルタとしては、複数のセルを区画形成する多孔質の隔壁を有するハニカム構造体と、セルのいずれか一方の端部を目封止する目封止部と、を備えたものを挙げることができる。このようなハニカムフィルタは、多孔質の隔壁がＰＭを除去するフィルタの役目を果たす構造となっている。具体的には、ＰＭを含有する排ガスを、ハニカムフィルタの流入端面から流入させ、多孔質の隔壁でＰＭを捕集することによって濾過した後に、浄化された排ガスを、ハニカムフィルタの流出端面から排出する。このようにして排ガス中のＰＭを除去することができる。
【０００４】
従来、ハニカムフィルタの捕集性能を向上させるための技術として、ハニカム構造体の隔壁を厚くしたり、隔壁に形成された細孔の大きさを小さくしたりするという技術が提案されている。しかしながら、上述したような技術により捕集性能を向上させた場合には、隔壁に形成された細孔内にＰＭ（例えば、煤）が詰まり易くなってしまい、ハニカムフィルタの圧力損失が上昇してしまうという問題があった。即ち、上述したような技術は、捕集性能の向上効果と圧力損失の上昇抑制効果とが二律背反の関係にあるため、有効な解決手段とは言い難かった。
【０００５】
このようなことから、ハニカム構造体の隔壁の表面に、ＰＭを捕集するための捕集層を配設したハニカムフィルタが提案されている（例えば、特許文献１〜４参照）。例えば、捕集層は、隔壁の平均細孔径よりも平均細孔径の小さい多孔質膜によって構成されている。このようなハニカムフィルタによれば、捕集層の表面上にＰＭを堆積させることができるため、隔壁の細孔内のＰＭの詰まりによる圧力損失の急上昇を抑制しつつ、ＰＭを捕集する際の捕集効率を向上させることができる。
【先行技術文献】
【特許文献】
【０００６】
【特許文献１】特許第４４２６３８１号
【特許文献２】特許第５５２４１７８号
【特許文献３】特許第５５２４１７９号
【特許文献４】特許第５７２６４１４号
【発明の概要】
【発明が解決しようとする課題】
【０００７】
上述したように、隔壁の表面上に捕集層を設けたハニカムフィルタは、隔壁の細孔内にＰＭが詰まり難くなり、圧力損失の急上昇を抑制することができるものの、以下のような別の問題が発生するため、その対策が必要になるという問題があった。即ち、捕集層を設けたハニカムフィルタは、捕集層上に、ＰＭとしての煤が多く堆積するため、このような煤の堆積層によって生じる圧力損失の上昇を抑制する必要がある。特に、寒冷地などの煤が燃焼し難い使用環境下では、逆洗や煤の強制加熱等によってフィルタの再生作業を頻繁に行う必要がある。また、再生作業を頻繁に行う代わりに、捕集層に酸化触媒を担持させて、捕集層上に堆積した煤の堆積層を触媒反応によって燃焼除去する技術も検討されている。捕集層上に堆積した煤の堆積層を触媒反応によって燃焼除去する技術については、煤の酸化燃焼開始温度の低減が、圧力損失の上昇抑制効果に大きく寄与するため、より低温で煤を酸化燃焼させることが可能な技術の開発について強い要望がある。
【０００８】
本発明は、このような従来技術の有する問題点に鑑みてなされたものである。本発明によれば、排ガス中の粒子状物質を捕集層によって捕集し、捕集した粒子状物質をより低温で酸化燃焼させることが可能なハニカムフィルタが提供される。
【課題を解決するための手段】
【０００９】
本発明によれば、以下に示す、ハニカムフィルタが提供される。
【００１０】
［１］  流入端面から流出端面まで延びる流体の流路となる複数のセルを取り囲むように配設された多孔質の隔壁を有するハニカム構造体と、
前記セルの前記流入端面側又は前記流出端面側のいずれか一方の端部を封止するように配置された目封止部と、を備え、
前記流出端面側の端部に前記目封止部が配設され、前記流入端面側が開口した前記セルを、流入セルとし、
前記流入端面側の端部に前記目封止部が配設され、前記流出端面側が開口した前記セルを、流出セルとし、
前記ハニカム構造体は、前記流入セルを取り囲む前記隔壁の内表面側に、排ガス中の粒子状物質を捕集するための捕集層を更に有し、
前記捕集層は、前記捕集層の少なくとも表層にＣｅＯ２粒子の焼結体によって構成された部位を含み、
前記捕集層を構成している前記ＣｅＯ２粒子の平均粒子径が１．１μｍ以下である、ハニカムフィルタ。
【００１１】
［２］  前記捕集層の平均細孔径が、前記隔壁の平均細孔径よりも小さい、前記［１］に記載のハニカムフィルタ。
【００１２】
［３］  前記隔壁は、コージェライトによって構成されたものである、前記［１］又は［２］に記載のハニカムフィルタ。
【００１３】
［４］  前記隔壁の平均細孔径が、６〜２４μｍである、前記［１］〜［３］のいずれかに記載のハニカムフィルタ。
【００１４】
［５］  前記隔壁の気孔率が、４５〜６６％である、前記［１］〜［４］のいずれかに記載のハニカムフィルタ。
【００１５】
［６］  前記隔壁の厚さが、０．１０〜０．３５ｍｍである、前記［１］〜［５］のいずれかに記載のハニカムフィルタ。
【００１６】
［７］  前記捕集層の厚さが、２０〜５０μｍである、前記［１］〜［６］のいずれかに記載のハニカムフィルタ。
【発明の効果】
【００１７】
本発明のハニカムフィルタは、排ガス中の粒子状物質（ＰＭ）を捕集層によって捕集し、捕集したＰＭをより低温で酸化燃焼させることができる。即ち、捕集層の少なくとも表層にＣｅＯ２粒子の焼結体によって構成された部位を含み、且つ、この捕集層を構成しているＣｅＯ２粒子の平均粒子径が１．１μｍ以下であることにより、ＣｅＯ２粒子が、より低い温度にて酸化触媒としての触媒活性を示す。このため、捕集層によって捕集されたＰＭを、より低温で酸化燃焼させることができる。本発明のハニカムフィルタは、例えば、寒冷地などのＰＭ（特に、煤）が燃焼し難い使用環境下においても、頻繁にフィルタの再生作業を行う必要がない。また、本発明のハニカムフィルタは、捕集層に対して更に酸化触媒を担持させなくとも、捕集層によって捕集されたＰＭを良好に酸化燃焼させることができる。
【図面の簡単な説明】
【００１８】
【図１】本発明のハニカムフィルタの一の実施形態を模式的に示す斜視図である。
【図２】図１に示すハニカムフィルタの流入端面側の平面図である。
【図３】図１に示すハニカムフィルタの流出端面側の平面図である。
【図４】図２のＡ−Ａ’断面を模式的に示す断面図である。
【図５】隔壁の断面を模式的に示す断面図である。
【発明を実施するための形態】
【００１９】
以下、本発明の実施の形態について説明するが、本発明は以下の実施の形態に限定されるものではない。したがって、本発明の趣旨を逸脱しない範囲で、当業者の通常の知識に基づいて、以下の実施の形態に対し適宜変更、改良等が加えられたものも本発明の範囲に入ることが理解されるべきである。
【００２０】
（１）ハニカムフィルタ：
本発明のハニカムフィルタの実施形態は、図１〜図４に示すようなハニカムフィルタ１００である。ここで、図１は、本発明のハニカムフィルタの一の実施形態を模式的に示す斜視図である。図２は、図１に示すハニカムフィルタの流入端面側の平面図である。図３は、図１に示すハニカムフィルタの流出端面側の平面図である。図４は、図２のＡ−Ａ’断面を模式的に示す断面図である。
【００２１】
図１〜図４に示すように、本実施形態のハニカムフィルタ１００は、ハニカム構造体４と、目封止部５と、を備えたものである。ハニカム構造体４は、流入端面１１から流出端面１２まで延びる流体の流路となる複数のセル２を取り囲むように配設された多孔質の隔壁１を有するものである。図１〜図４に示すハニカム構造体４は、流入端面１１及び流出端面１２を両端面とする円柱形状に構成され、その外周側面に、外周壁３を更に有している。即ち、外周壁３は、格子状に配設された隔壁１を囲繞するように配設されている。
【００２２】
目封止部５は、セル２の流入端面１１側又は流出端面１２側のいずれか一方の端部を封止するように配置されたものである。以下、複数のセル２のうち、流出端面１２側の端部に目封止部５が配設され、流入端面１１側が開口したセル２を、「流入セル２ａ」とする。また、複数のセル２のうち、流入端面１１側の端部に目封止部５が配設され、流出端面１２側が開口したセル２を、「流出セル２ｂ」とする。本実施形態のハニカムフィルタ１００において、流入セル２ａと流出セル２ｂは、隔壁１を挟んで交互に配置されていることが好ましい。
【００２３】
ハニカムフィルタ１００は、ハニカム構造体４が、以下のように構成されている点に特徴を有する。即ち、ハニカム構造体４は、図５に示すように、流入セル２ａを取り囲む隔壁１の内表面側に、排ガス中の粒子状物質（以下、「ＰＭ」ともいう）を捕集するための捕集層１４を更に有する。そして、捕集層１４は、この捕集層１４の少なくとも表層にＣｅＯ２粒子の焼結体によって構成された部位を含んでいる。即ち、捕集層１４は、ＣｅＯ２粒子の焼結体によって構成された部位を含む多孔質膜である。そして、捕集層１４を構成しているＣｅＯ２粒子の平均粒子径が１．１μｍ以下である。ここで、図５は、隔壁の断面を模式的に示す断面図である。図５において、符号７は、隔壁１に形成された細孔を示す。
【００２４】
捕集層１４の表層とは、捕集層１４の表面側から厚さ方向に１０μｍの範囲を含む部位を意味する。したがって、本実施形態のハニカムフィルタ１００は、捕集層１４の表面側から少なくとも厚さ方向に１０μｍの範囲において、ＣｅＯ２粒子の焼結体によって構成された部位を含んでいる。なお、本実施形態のハニカムフィルタ１００は、捕集層１４全体が、ＣｅＯ２粒子の焼結体を含むように構成されていてもよい。そして、捕集層１４全体が、ＣｅＯ２粒子の焼結体を含む場合には、捕集層１４に含まれるＣｅＯ２の含有量が７０質量％を超えることが好ましい。捕集層１４全体がＣｅＯ２粒子の焼結体を含み、捕集層１４に含まれるＣｅＯ２の含有量が７０質量％となる捕集層１４のことを、以下、「ＣｅＯ２粒子によって構成された捕集層１４」ということがある。
【００２５】
捕集層１４を構成しているＣｅＯ２粒子の平均粒子径が１．１μｍ以下であることにより、ＣｅＯ２粒子が、より低い温度にて酸化触媒としての触媒活性を示す。このため、捕集層１４によって捕集されたＰＭを、より低温で酸化燃焼させることができる。本実施形態のハニカムフィルタ１００は、例えば、寒冷地などのＰＭ（特に、煤）が燃焼し難い使用環境下においても、頻繁にフィルタの再生作業を行う必要がない。また、本実施形態のハニカムフィルタは、捕集層１４に対して更に酸化触媒を担持させなくとも、捕集層１４によって捕集されたＰＭを良好に酸化燃焼させることができる。なお、捕集層１４を構成しているＣｅＯ２粒子の平均粒子径が１．１μｍを超えると、ＣｅＯ２粒子が触媒活性を示す温度が高くなり、ＰＭを低温で酸化燃焼させることが困難になる。
【００２６】
本実施形態のハニカムフィルタ１００において、捕集層１４を構成しているＣｅＯ２粒子の平均粒子径は、以下のようにして測定することができる。まず、ハニカムフィルタ１００を構成するハニカム構造体４から、隔壁１及び捕集層１４の一部を、試験片として切り出し、切り出した試験片を、樹脂に埋設する。次に、セル２の延びる方向に直交する方向において、樹脂埋めされた試験片を切断し、切断面を研磨する。次に、研磨した切断面を、走査型電子顕微鏡（以下、「ＳＥＭ」ともいう。）を用いて撮像し、倍率２００倍のＳＥＭ画像を得る。「ＳＥＭ」とは、「Ｓｃａｎｎｉｎｇ  Ｅｌｅｃｔｒｏｎ  Ｍｉｃｒｏｓｃｏｐｅ」の略である。ＳＥＭ画像は、１ピクセルが、縦０．２６１μｍ×横０．２６１μｍの画像とする。走査型電子顕微鏡としては、例えば、日立ハイテクノロジー社製の走査型電子顕微鏡「型番：Ｓ３４００−Ｎ」を用いることができる。なお、ＣｅＯ２粒子の平均粒子径の測定においては、ハニカムフィルタ１００のセル２の延びる方向の中央位置、且つ、ハニカムフィルタ１００の外周壁３から最も遠い中心部を含む２０ｍｍ×２０ｍｍ×２０ｍｍの範囲から、試験片を１個作製する。作製する試験片の大きさは６ｍｍ×６ｍｍ×６ｍｍとする。このようにして作製した試験片についてＳＥＭ画像を得る。
【００２７】
次に、得られたＳＥＭ画像中の捕集層１４についての画像処理を行い、捕集層１４を構成するＣｅＯ２粒子の粒子径を測定する。具体的には、まず、捕集層１４のＳＥＭ画像から、ＣｅＯ２の質量割合が７０質量％以上である任意の位置で、捕集層１４の厚み方向１μｍ×水平方向１００μｍの領域を囲う。この時、ＳＥＭ画像において、隔壁１に対して捕集層１４が水平になるように位置しており、その水平線に平行になるように上記領域を指定する。このようにしてＳＥＭ画像中に指定した領域を、以下、「指定領域」という。このＳＥＭ画像中の指定領域を、株式会社日本ローパーの「Ｉｍａｇｅ−Ｐｒｏ  ９．３．２（商品名）」を用いて二値化処理する。この二値化処理により、ＳＥＭ画像中の指定領域中の捕集層１４が、ＣｅＯ２粒子の焼結体としての実体部分と、各ＣｅＯ２粒子相互間の空隙とに分離される。二値化処理は、上述した１ピクセルを最小単位として行われる。次に、ＣｅＯ２粒子の焼結体としての実体部分と認識された部分の各面積を幅１μｍで割ることにより、指定領域内の全ＣｅＯ２粒子の粒子径を測定する。測定したＣｅＯ２粒子の粒子径の平均値を算出し、これを２つの領域で行い、算出した平均値を、捕集層１４を構成しているＣｅＯ２粒子の平均粒子径とする。
【００２８】
また、捕集層１４を構成する粒子が、ＣｅＯ２粒子であることについては、以下のような定性分析によって確認することができる。ＳＥＭ撮影の際にＥＤＳ測定も行い、Ｃｅ元素とＯ元素の合計の質量割合を計測する。上記質量割合が９０質量％以上であればＣｅＯ２粒子とみなす。なお、ＥＤＳとは、エネルギー分散型Ｘ線分析（Ｅｎｅｒｇｙ  Ｄｉｓｐｅｒｓｉｖｅ  ｘ−ｒａｙ  Ｓｐｅｃｔｒｏｓｃｏｐｙ）の略である。
【００２９】
捕集層１４は、流入セル２ａを取り囲む隔壁１の内表面のみに配設されていることが好ましい。捕集層１４を、流入セル２ａを取り囲む隔壁１の内表面以外にも配設すると、ハニカムフィルタ１００の圧力損失が増大することがある。
【００３０】
捕集層１４の平均細孔径が、隔壁１の平均細孔径よりも小さいことが好ましい。このように構成することによって、流入セル２ａを取り囲む隔壁１の内表面側に配設された捕集層１４によって、排ガス中に含まれるＰＭを良好に捕集することができる。
【００３１】
捕集層１４の平均細孔径は、０．５〜１５μｍであることが好ましく、０．５〜８μｍであることが更に好ましく、０．５〜１μｍであることが特に好ましい。
【００３２】
捕集層１４の気孔率が、５０〜９０％であることが好ましく、７０〜９０％であることが更に好ましく、８０〜９０％であることが特に好ましい。捕集層１４の気孔率が５０％未満であると、圧力損失が上昇することがある。一方、捕集層１４の気孔率が９０％を超えると、捕集効率が悪化することがある。
【００３３】
捕集層１４の気孔率及び平均細孔径は、以下の方法で測定することができる。まず、走査型電子顕微鏡によって、捕集層１４の断面部分を観察して、そのＳＥＭ画像を取得する。なお、ＳＥＭ画像は２００倍に拡大して観測するものとする。次に、取得したＳＥＭ画像を画像解析することにより、捕集層１４の実体部分と、捕集層１４中の空隙部分とを二値化する。そして、捕集層１４の実体部分と空隙部分との合計面積に対する、捕集層１４中の空隙部分の比の百分率を算出し、その値を、捕集層１４の気孔率とする。また、別途、ＳＥＭ画像中の各粒子径間の空隙を二値化して、その大きさを、直接、スケール（ｓｃａｌｅ）にて測定し、測定した値から、捕集層１４中の細孔径を算出する。算出した細孔径の平均値を、捕集層１４の平均細孔径とする。
【００３４】
捕集層１４の厚さが、２０〜５０μｍであることが好ましく、２０〜４０μｍであることが更に好ましく、２０〜３０μｍであることが特に好ましい。捕集層１４の厚さが２０μｍ未満であると、捕集効率の向上代が低くなることがある点で好ましくない。一方、捕集層１４の厚さが５０μｍを超えると、捕集効率の向上が高止まりする点と圧力損失が上昇することがある点で好ましくない。
【００３５】
捕集層１４の厚さは、以下の方法で測定することができる。まず、ハニカムフィルタ１００のセル２の延びる方向の中心軸を通り隔壁１に平行な断面から、以下のような６つの交点を決定する。６つの交点は、上記断面をセル２の延びる方向に４等分する３本の直線と、上記断面をセル２の延びる方向に直交する向きに３等分する２本の直線とが交差する６つの交点である。そして、それぞれの交点を中心として、上記断面に平行に、２０ｍｍ（縦）×２０ｍｍ（横）の領域を含む試験片を切り出す。試験片の厚さ（即ち、上記断面に平行な奥行）は任意で決めることができる。上記試験片から隣り合う流入セル２ａと流出セル２ｂの任意の１組を選び、３Ｄ形状測定機によって、セル２の延びる方向に約８ｍｍの範囲で、各セル２の表面高さ（具体的には、各セル２の隔壁１に垂直な方向の表面高さ）の平均値を計測する。続いて、流入セル２ａと流出セル２ｂの表面高さの差を算出し、これを捕集層１４の厚さとする。
【００３６】
排ガス中に含まれる煤は、捕集層１４の表面で捕集されるため、捕集層１４の少なくとも最表面に酸化触媒機能を有していることが好ましい。なお、捕集層１４は、上述したように、ＣｅＯ２粒子によって構成された捕集層１４であってもよい。
【００３７】
隔壁１の平均細孔径は、６〜２４μｍであることが好ましく、９〜２４μｍであることが更に好ましく、１６〜２４μｍであることが特に好ましい。隔壁１の平均細孔径は、水銀圧入法によって測定された値である。隔壁１の平均細孔径は、例えば、Ｍｉｃｒｏｍｅｒｉｔｉｃｓ社製のオートポア９５００（商品名）を用いて測定することができる。隔壁１の平均細孔径が、６μｍ未満であると、隔壁１の透過抵抗が上昇し、圧力損失が上昇することがある点で好ましくない。隔壁１の平均細孔径が、２４μｍを超えると、捕集層１４の製膜時の成形性の点で好ましくない。
【００３８】
ハニカム構造体４の隔壁１の気孔率は、４５〜６６％であることが好ましく、５２〜６６％であることが更に好ましく、６０〜６６％であることが特に好ましい。隔壁１の気孔率は、水銀圧入法によって測定した値である。隔壁１の気孔率は、例えば、Ｍｉｃｒｏｍｅｒｉｔｉｃｓ社製のオートポア９５００（商品名）を用いて測定することができる。隔壁１の気孔率が、４５％未満であると、隔壁１の透過抵抗が上昇し、圧力損失が上昇する点で好ましくない。隔壁１の気孔率が、６６％を超えると、強度が著しく低下することがある点で好ましくない。
【００３９】
ハニカム構造体４は、隔壁１の厚さが、０．１０〜０．３５ｍｍであることが好ましく、０．１０〜０．２４ｍｍであることが更に好ましく、０．１０〜０．１８ｍｍであることが特に好ましい。隔壁１の厚さは、例えば、プロファイルプロジェクター（Ｐｒｏｆｉｌｅ  Ｐｒｏｊｅｃｔｏｒ）を用いて測定することができる。隔壁１の厚さが０．１０ｍｍ未満であると、十分な強度が得られない場合がある。一方、隔壁１の厚さが０．３５ｍｍを超えると、隔壁１の表面に捕集層１４を配設した際に、圧力損失が増大することがある。
【００４０】
ハニカム構造体４に形成されているセル２の形状については特に制限はない。例えば、セル２の延びる方向に直交する断面における、セル２の形状としては、多角形、円形、楕円形等を挙げることができる。多角形としては、三角形、四角形、五角形、六角形、八角形等を挙げることができる。なお、セル２の形状は、三角形、四角形、五角形、六角形、八角形であることが好ましい。また、セル２の形状については、全てのセル２の形状が同一形状であってもよいし、異なる形状であってもよい。例えば、図示は省略するが、四角形のセルと、八角形のセルとが混在したものであってもよい。また、セル２の大きさについては、全てのセル２の大きさが同じであってもよいし、異なっていてもよい。例えば、図示は省略するが、複数のセルのうち、一部のセルの大きさを大きくし、他のセルの大きさを相対的に小さくしてもよい。なお、本発明において、セル２とは、隔壁１によって取り囲まれた空間のことを意味する。
【００４１】
隔壁１によって区画形成されるセル２のセル密度が、３０〜６０個／ｃｍ２であることが好ましく、３０〜５０個／ｃｍ２であることが更に好ましい。このように構成することによって、自動車等のエンジンから排出される排ガス中のＰＭを捕集するためのフィルタとして好適に利用することができる。
【００４２】
ハニカム構造体４の外周壁３は、隔壁１と一体的に構成されたものであってもよいし、隔壁１を囲繞するように外周コート材を塗工することによって形成した外周コート層であってもよい。図示は省略するが、外周コート層は、製造時において、隔壁と外周壁とを一体的に形成した後、形成された外周壁を、研削加工等の公知の方法によって除去した後、隔壁の外周側に設けることができる。
【００４３】
ハニカム構造体４の形状については特に制限はない。ハニカム構造体４の形状としては、流入端面１１及び流出端面１２の形状が、円形、楕円形、多角形等の柱状を挙げることができる。
【００４４】
ハニカム構造体４の大きさ、例えば、ハニカム構造体４のセル２の延びる方向の長さ（以下、「全長」ともいう）や、ハニカム構造体４のセル２の延びる方向に直交する断面の大きさ（以下、「断面積」ともいう）については、特に制限はない。ハニカムフィルタ１００の使用時に最適な浄化性能が得るように、各大きさを適宜選択すればよい。ハニカム構造体４の全長は、９０〜１６０ｍｍであることが好ましく、１２０〜１４０ｍｍであることが更に好ましい。また、ハニカム構造体４の断面積は、８０００〜１６０００ｍｍ２であることが好ましく、１００００〜１４０００ｍｍ２であることが更に好ましい。
【００４５】
隔壁１の材料が、コージェライト、炭化珪素、珪素−炭化珪素系複合材料、ムライト、アルミナ、チタン酸アルミニウム、窒化珪素、及び炭化珪素−コージェライト系複合材料から構成される群から選択される少なくとも１種を含むことが好ましい。隔壁１を構成する材料は、上記群に列挙された材料を、３０質量％以上含む材料であることが好ましく、４０質量％以上含む材料であることが更に好ましく、５０質量％以上含む材料であることが特に好ましい。本実施形態のハニカムフィルタ１００において、隔壁１を構成する材料は、特に、コージェライトが好ましい。
【００４６】
（２）ハニカムフィルタの製造方法：
本発明のハニカムフィルタを製造する方法については、特に制限はなく、例えば、以下のような方法を挙げることができる。
【００４７】
まず、ハニカム構造体の隔壁を作製するための可塑性の坏土を調製する。ハニカム構造体の隔壁を作製するための坏土は、前述の隔壁の好適な材料を作製するための原料粉末に、適宜、バインダ等の添加剤、造孔材、及び水を添加することによって調製することができる。原料粉末としては、例えば、アルミナ、タルク、カオリン、シリカの粉末を用いることができる。バインダとしては、例えば、メチルセルロース（Ｍｅｔｈｙｌｃｅｌｌｕｌｏｓｅ）や、ヒドロキシプロピルメチルセルロース（Ｈｙｄｒｏｘｙｐｒｏｐｙｌ  ｍｅｔｈｙｌｃｅｌｌｕｌｏｓｅ）等を挙げることができる。また、添加剤としては、界面活性剤等を挙げることができる。
【００４８】
次に、このようにして得られた坏土を押出成形することにより、複数のセルを区画形成する隔壁、及びこの隔壁を囲繞するように配設された外周壁を有する、柱状のハニカム成形体を作製する。次に、得られたハニカム成形体を、例えば、マイクロ波及び熱風で乾燥する。
【００４９】
次に、乾燥したハニカム成形体に、目封止部を形成する。目封止部を形成する方法については、従来公知のハニカムフィルタの製造方法に準じて行うことができる。例えば、まず、ハニカム成形体の流入端面に、流入セルが覆われるようにマスクを施す。その後、マスクの施されたハニカム成形体の端部に目封止スラリーを刷り込み、マスクが施されていない流出セルの開口部に目封止スラリーを充填する。その後、ハニカム成形体の流出端面についても、上記と同様の方法で、流入セルの開口部に目封止スラリーを充填する。その後、目封止部を形成したハニカム成形体を、更に、熱風乾燥機で乾燥する。
【００５０】
次に、目封止部を形成したハニカム成形体を焼成することにより、捕集層が配設される前のハニカムフィルタ前駆体を作製する。なお、ハニカム成形体を焼成する際の、焼成温度及び焼成雰囲気については、ハニカム成形体を作製する原料によって異なり、当業者であれば、選択された材料に最適な焼成温度及び焼成雰囲気を選択することができる。
【００５１】
次に、捕集層を作製するためのＣｅＯ２粒子を用意する。ＣｅＯ２粒子としては、例えば、平均粒子径が０．２〜１．１μｍのＣｅＯ２粒子を好適に用いることができる。そして、用意したＣｅＯ２粒子を、水、分散剤、造孔剤、凝集剤、粘度調整剤を加えたスラリーとし、ＣｅＯ２を含む凝集粒子がハニカムフィルタ前駆体の気孔に入らないサイズにする。このようなスラリーを、成膜装置の治具にセットしたハニカムフィルタ前駆体の天地方向の下側から供給し、上側から透過液を流す。所定の量のスラリーを流し終えた後、治具と一緒にハニカムフィルタ前駆体をひっくり返し、ハニカムフィルタ前駆体から治具を外す。その後、スラリー中の凝集粒子が隔壁の表面に配された状態のハニカムフィルタ前駆体を乾燥し、焼成する。
【００５２】
このようにして、ハニカムフィルタ前駆体の流入セルを取り囲む隔壁の内表面側に、ＣｅＯ２粒子によって構成された捕集層を形成する。以上のようにして、本発明のハニカムフィルタを製造することができる。
【実施例】
【００５３】
以下、本発明を実施例によって更に具体的に説明するが、本発明はこれらの実施例によって何ら限定されるものではない。
【００５４】
（実施例１）
まず、ハニカム構造体の隔壁を作製するためのアルミナ、タルク、カオリン、シリカ原料を用意した。用意したアルミナ、タルク、カオリン、シリカ原料に、分散媒を２質量部、有機バインダを７質量部、それぞれ添加し、混合、混練して坏土を調製した。分散媒としては、水を使用した。有機バインダとしては、メチルセルロースを使用した。分散剤としては、界面活性剤を使用した。
【００５５】
次に、ハニカム成形体作製用の口金を用いて坏土を押出成形し、全体形状が円柱形状のハニカム成形体を得た。ハニカム成形体のセルの形状は、四角形とした。
【００５６】
次に、ハニカム成形体をマイクロ波乾燥機で乾燥し、更に熱風乾燥機で完全に乾燥させた後、ハニカム成形体の両端面を切断し、所定の寸法に整えた。
【００５７】
次に、乾燥したハニカム成形体に、目封止部を形成した。具体的には、まず、ハニカム成形体の流入端面に、流入セルが覆われるようにマスクを施した。その後、マスクの施されたハニカム成形体の端部に目封止スラリーを刷り込み、マスクが施されていない流出セルの開口部に目封止スラリーを充填した。その後、ハニカム成形体の流出端面についても、上記と同様の方法で、流入セルの開口部に目封止スラリーを充填した。その後、目封止部を形成したハニカム成形体を、更に、熱風乾燥機で乾燥した。
【００５８】
次に、乾燥したハニカム成形体を、脱脂し、焼成して、捕集層が配設される前のハニカムフィルタ前駆体を製造した。
【００５９】
次に、以下の方法で、ハニカムフィルタ前駆体の流入セルを取り囲む隔壁の内表面側に、捕集層を作製した。具体的には、まず、平均粒子径が１．３μｍのＣｅＯ２粒子を用意した。ＣｅＯ２粒子は、トライバッハ製の酸化セリウムパウダーを用いた。次に、用意したＣｅＯ２粒子を凝集させて、捕集層形成用スラリーを調製した。次に、成膜装置の治具にセットしたハニカムフィルタ前駆体の天地方向の下側から捕集層形成用スラリーを供給し、上側から透過液を流した。所定の量の捕集層形成用スラリーを流し終えたら、治具と一緒にハニカムフィルタ前駆体をひっくり返し、ハニカムフィルタ前駆体から治具を外した。その後、ハニカムフィルタ前駆体を、室温で２２時間乾燥した後、８０℃で２４時間乾燥させ、更に、２００℃／ｈの昇温速度で１２００℃まで昇温し、１２００℃で２時間焼成して、捕集層を作製した。
【００６０】
実施例１のハニカムフィルタは、流入端面及び流出端面の形状が円形の円柱形状のものであった。ハニカムフィルタのセルの延びる方向の長さは、１２７．１ｍｍであった。ハニカムフィルタの端面の直径は、１１８．５ｍｍであった。ハニカムフィルタを構成するハニカム構造体は、隔壁の厚さが、０．１５８ｍｍであり、セル密度が、３３．３個／ｃｍ２であった。ハニカム構造体の隔壁は、気孔率が４８．６％であった。
【００６１】
また、実施例１のハニカムフィルタは、流入セルを取り囲む隔壁の内表面側に、ＣｅＯ２粒子によって構成された捕集層を有していた。捕集層の厚さは２６μｍであった。捕集層を構成するＣｅＯ２粒子の総質量は、３３ｇであった。結果を、表１の「ＣｅＯ２粒子の質量（ｇ）」の欄に示す。また、単位面積当たりの捕集層の質量は、２４ｇであった。結果を、表１の「単位面積当たりの捕集層の質量（ｇ／ｍ２）」の欄に示す。なお、単位面積当たりの捕集層の質量は、ＣｅＯ２粒子によって構成された層であって、捕集層として有効な多孔質層の１ｍ２当たりの質量のことを意味する。捕集層を構成するＣｅＯ２粒子は、下記測定方法によって測定された平均粒子径が、１．１μｍであった。結果を表１に示す。
【００６２】
［捕集層を構成するＣｅＯ２粒子の測定方法］
まず、ハニカムフィルタを構成するハニカム構造体から、測定用の試験片を切り出して作製した。なお、試験片は、ハニカムフィルタのセルの延びる方向の中央位置、且つ、ハニカムフィルタの外周壁から最も遠い中心部を含む２０ｍｍ×２０ｍｍ×２０ｍｍの範囲から、６ｍｍ×６ｍｍ×６ｍｍの大きさで作製した。次に、切り出した試験片を、樹脂に埋設した。次に、セルの延びる方向に垂直な方向において、樹脂埋めされた試験片を切断し、切断面を研磨した。次に、研磨した切断面を、走査型電子顕微鏡を用いて撮像し、倍率２００倍のＳＥＭ画像を得た。走査型電子顕微鏡は、日立ハイテクノロジー社製の走査型電子顕微鏡「型番：Ｓ３４００−Ｎ」を用いた。次に、得られたＳＥＭ画像中の捕集層についての画像処理を行い、捕集層を構成するＣｅＯ２粒子の粒子径を測定した。具体的には、まず、捕集層のＳＥＭ画像から、任意の位置で、捕集層の厚み方向１μｍ×水平方向１００μｍの領域を囲った。この時、ＳＥＭ画像では、ハニカム構造体の隔壁に対して捕集層が水平になっており、その水平線に平行になるように上記領域を指定した。この領域を、株式会社日本ローパーの「Ｉｍａｇｅ−Ｐｒｏ  ９．３．２（商品名）」を用いて二値化処理した。次に、ＣｅＯ２粒子の焼結体としての実体部分と認識された部分の各面積を幅１μｍで割ることにより、指定した領域内の全ＣｅＯ２粒子の粒子径を測定した。測定したＣｅＯ２粒子の粒子径の平均値を算出し、これを２つの領域で行い、算出した平均値を、捕集層を構成しているＣｅＯ２粒子の平均粒子径とした。
【００６３】
【表１】
2020001032.tif 000003
【００６４】
実施例１のハニカムフィルタについて、以下の方法で、「煤酸化開始温度（℃）」の測定を行った。結果を表１に示す。
【００６５】
［煤酸化開始温度（℃）］
まず、各実施例のハニカムフィルタに、煤を含む排ガスを通気して、ハニカムフィルタの捕集層によって、排ガス中の煤を捕集した。排ガスの通気は、捕集層によって捕集される煤の量が、ハニカムフィルタの体積１Ｌあたり１ｇとなるまで行った。次に、ハニカムフィルタの隔壁及び捕集層を、一辺の長さが０．５〜１．５ｃｍとなるような切断して、煤酸化開始温度測定用の試料片を作製した。なお、捕集層の表面には煤が付着しているため、捕集層の表面から煤が剥離しないようにして試料片の作製を行った。次に、作製した試料片について、加熱発生ガス分析（Ｔｅｍｐｅｒａｔｕｒｅ  Ｐｒｏｇｒａｍｍｅｄ  Ｄｅｓｏｒｐｔｉｏｎ−Ｍａｓｓ  Ｓｐｅｃｔｒｏｍｅｔｒｙ：ＴＰＤ−ＭＳ）を行った。具体的には、まず、作製した試料片を、加熱発生ガス分析用の測定セルに入れ、測定セル内に、流速が５０ｍＬ／ｍｉｎとなるように調節したＨｅ／Ｏ２（２０％）ガスを通気した。測定セル内の温度を３００℃まで昇温した後、２０℃／ｍｉｎの昇温速度で、測定セル内の温度を７００℃まで更に昇温した。この際、測定セルから排出されるガス中のＣＯ２濃度を測定した。即ち、測定セル内の温度を上昇させることにより、捕集層によって捕集された煤が燃焼してＣＯ２が発生する。ＣＯ２濃度の測定結果を元に、測定セル内の温度を横軸（２００〜７００℃）とし、ＣＯ２濃度を縦軸（任意単位（ａ．ｕ．））としたグラフを作成し、ＣＯ２濃度ピークの総面積をＡ１００％として、ＣＯ２濃度ピークの面積割合が２０％となるＡ２０％に到達した温度を求めた。「Ａ２０％に到達した温度」を「煤酸化開始温度（℃）」とした。
【００６６】
（実施例２、比較例１〜３）
捕集層を形成するためのＣｅＯ２粒子の平均粒子径を表１に示すように変更したこと以外は、実施例１と同様の方法で、ハニカムフィルタを作製した。実施例２、比較例１〜３のハニカムフィルタの捕集層を構成するＣｅＯ２粒子の平均粒子径を測定した所、実施例２は０．７μｍ、比較例１は２.１μｍ、比較例２は４．５μｍ、比較例３は５．５μｍであった。実施例２、比較例１〜３のハニカムフィルタにおける隔壁及び捕集層の構成を、表１に示す。
【００６７】
実施例２、比較例１〜３のハニカムフィルタについても、実施例１と同様の方法で、「煤酸化開始温度（℃）」の測定を行った。結果を表１に示す。
【００６８】
（結果）
実施例１のハニカムフィルタの煤酸化開始温度は、４６４℃であり、比較例１〜３のハニカムフィルタの煤酸化開始温度よりも低いことが確認された。また、実施例２のハニカムフィルタの煤酸化開始温度は、４５５℃であり、更に、煤酸化開始温度が低くなることが確認された。以上の結果より、捕集層を構成するＣｅＯ２粒子の平均粒子径を１．１μｍ以下とすることにより、捕集層によって捕集した煤などの可燃性のＰＭをより低温で酸化燃焼させることができることが分かった。
【産業上の利用可能性】
【００６９】
本発明のハニカムフィルタは、排ガス中の粒子状物質を捕集するフィルタとして利用することができる。
【符号の説明】
【００７０】
１：隔壁、２：セル、２ａ：流入セル、２ｂ：流出セル、３：外周壁、４：：ハニカム構造体、５：目封止部、７：細孔、１１：流入端面、１２：流出端面、１４：捕集層、１００：ハニカムフィルタ。
【図１】
2020001032.tif 000004
【図２】
2020001032.tif 000005
【図３】
2020001032.tif 000006
【図４】
2020001032.tif 000007
【図５】
2020001032.tif 000008